第一成分として、一般式I式中、R1及びR2はそれぞれ独立して以下の式R-1から式R-15の何れかを表し、X1からX8はそれぞれ独立してトリフルオロメチル基、トリフルオロメトキシ基、フッ素原子、塩素原子又は水素原子を表すが、X1からX8の少なくとも一つはフッ素原子を表す。で表される重合性化合物を一種又は二種以上含有し、第二成分として、一般式II式中、R3は炭素数1から10のアルキル基又は炭素数2から10のアルケニル基を表し、これらの基中に存在する1個又は2個以上の水素原子はフッ素原子に置換されてもよく、R4は炭素数1から10のアルキル基又はアルコキシル基、炭素数2から10のアルケニル基又はアルケニルオキシ基を表し、これらの基中に存在する1個又は2個以上の水素原子はフッ素原子に置換されてもよく、mは0、1又は2を表す。で表される化合物を1種又は2種以上含有することを特徴とする重合性化合物含有液晶組成物。一般式Iが一般式I-1から一般式I-4式中、R1は請求項1記載のR1と同じ意味を表し、R2は請求項1記載のR2と同じ意味を表す。である請求項1に記載の重合性化合物含有液晶組成物。一般式Iが一般式I-1である請求項1に記載の重合性化合物含有液晶組成物。一般式Iにおいて、R1及びR2がそれぞれ独立して式R-1又はR-2である請求項1から3のいずれかに記載の重合性化合物含有液晶組成物。一般式Iにおいて、R1及びR2が式R-2である請求項1から3のいずれかに記載の重合性化合物含有液晶組成物。一般式IIが、一般式II-A及び一般式II-B式中、R5、R6、R7及びR8はそれぞれ独立的に請求項1記載のR3と同じ意味を表す。である請求項1から5のいずれかに記載の重合性化合物含有液晶組成物。第三成分として、一般式III式中、R9は請求項1記載のR3と同じ意味を表し、R10は請求項1記載のR4と同じ意味を表す。で表される化合物を1種又は2種以上含有する請求項1から6のいずれかに記載の重合性化合物含有液晶組成物。一般式IIIが、一般式III-A式中、R11及びR12はそれぞれ独立的に請求項1記載のR3と同じ意味を表す。である請求項7に記載の重合性化合物含有液晶組成物。一般式Iで表される化合物の含有量が0.01質量から2.0質量である請求項1から8のいずれかに記載の重合性化合物含有液晶組成物。一般式IIで表される化合物の含有量が5質量から35質量である請求項1から9のいずれかに記載の重合性化合物含有液晶組成物。一般式IIIで表される化合物の含有量が5質量から35質量である請求項1から10のいずれかに記載の重合性化合物含有液晶組成物。一般式I-1で表される重合性化合物及び一般式II-A及びII-B及び一般式III-Aで表される化合物を同時に含有する請求項1から11のいずれかに記載の重合性化合物含有液晶組成物。25°Cにおける誘電率異方性Δεが-6.0から-2.0の範囲であり、25°Cにおける屈折率異方性Δnが0.08から0.13の範囲であり、20°Cにおける粘度ηが10から30mPasの範囲であり、ネマチック相-等方性液体相転移温度Tniが60°Cから120°Cの範囲である請求項1から12のいずれかに記載の重合性化合物含有液晶組成物。請求項1から13のいずれかに記載の重合性化合物含有液晶組成物を用いたことを特徴とする液晶表示素子。アクティブマトリックス駆動である請求項14に記載の液晶表示素子。PSAモード、PSVAモード、VAモード、IPSモード又はECBモードである請求項14又は15に記載の液晶表示素子。プレチルト角が85から89.9度である請求項14から16のいずれかに記載の液晶表示素子。本発明が解決しようとする課題は、広い温度範囲において析出することなく、高速応答に対応した低い粘度である、焼き付き等の表示不良を生じない重合性化合物含有液晶組成物及びこれを用いた表示ムラ等のない表示品位に優れた液晶表示素子を提供することにある。本発明者は種々の重合性化合物及び液晶化合物の検討を行った結果、特定の構造を有する重合性化合物及び液晶化合物で構成される重合性化合物含有液晶組成物が前述の課題を解決できることを見出し、本発明を完成するに至った。すなわち、第一成分として、一般式I式中、R1及びR2はそれぞれ独立して以下の式R-1から式R-15の何れかを表し、X1からX8はそれぞれ独立してトリフルオロメチル基、トリフルオロメトキシ基、フッ素原子又は水素原子を表すが、少なくとも一つはフッ素原子を表す。で表される重合性化合物を一種又は二種以上含有し、第二成分として、一般式II式中、R3は炭素数1から10のアルキル基又は炭素数2から10のアルケニル基を表し、これらの基中に存在する1個又は2個以上の水素原子はフッ素原子に置換されてもよく、R4は炭素数1から10のアルキル基又はアルコキシル基、炭素数2から10のアルケニル基又はアルケニルオキシ基を表し、これらの基中に存在する1個又は2個以上の水素原子はフッ素原子に置換されてもよく、mは0、1又は2を表す。で表される化合物を1種又は2種以上含有することを特徴とする重合性化合物含有液晶組成物及びこれを用いた液晶表示素子を提供する。本発明の重合性化合物含有液晶組成物は液晶化合物と重合性化合物との相溶性が優れているため、低い温度で長時間放置した場合でも析出することなくネマチック状態を維持するため、実用上非常に広い駆動温度範囲が保証される。また、本発明の液晶組成物は粘度が低いため、液晶表示素子とした場合の応答速度が速く、3D表示などへの適用も可能である。更に、本発明の重合性化合物は光重合時の重合速度が速すぎたり遅すぎたりせず、適度であるため、均一かつ安定な配向制御が得られ、焼き付きや表示ムラ等が少ないか全くない液晶表示素子を提供することができるため、本発明の液晶組成物は非常に有用である。本発明の重合性化合物含有液晶組成物は、第一成分として、一般式Iで表される重合性化合物を一種又は二種以上含有し、第二成分として、一般式IIで表される化合物を1種又は2種以上含有することを特徴とする。一般式Iにおいて、R1及びR2はそれぞれ独立して以下の式R-1から式R-15の何れかを表し、X1からX8はそれぞれ独立してトリフルオロメチル基、トリフルオロメトキシ基、フッ素原子又は水素原子を表すが、少なくとも一つはフッ素原子を表す。これらの重合基はラジカル重合、ラジカル付加重合、カチオン重合及びアニオン重合により硬化する。重合方法として紫外線を照射する場合には、式R-1、式R-2、式R-4、式R-5、式R-7、式R-11、式R-13又は式R-15が好ましく、式R-1、式R-2がより好ましく、式R-2が特に好ましい。一般式Iにおいて、X1からX8はそれぞれ独立的にトリフルオロメチル基、トリフルオロメトキシ基、フッ素原子又は水素原子を表すが、フッ素原子であることが特に好ましい。一般式Iにおけるビフェニル骨格の構造は、式I-11から式I-14であることがより好ましく、式I-11であることが特に好ましい。式I-11から式I-14で表される骨格を含む重合性化合物は重合後の配向規制力がPSA型液晶表示素子に最適であり、良好な配向状態が得られることから、表示ムラが抑制されるか、又は、全く発生しない。本発明の重合性化合物含有液晶組成物では、一般式Iで表される重合性化合物を少なくとも1種を含有するが、1種~5種含有することが好ましく、1種~3種含有することがより好ましい。一般式Iで表される重合性化合物の含有率が少ない場合、液晶組成物に対する配向規制力が弱くなる。逆に、一般式Iで表される重合性化合物の含有率が多すぎる場合、重合時の必要エネルギーが上昇し、重合せず残存してしまう重合性化合物の量が増加し、表示不良の原因となるため、その含有量は0.01~2.00質量であることが好ましく、0.05~1.00質量であることがより好ましく、0.10~0.50質量であることが特に好ましい。一般式IIにおいて、R3は炭素数1から10のアルキル基又は炭素数2から10のアルケニル基を表し、これらの基中に存在する1個又は2個以上の水素原子はフッ素原子に置換されてもよく、R4は炭素数1から10のアルキル基又はアルコキシル基、炭素数2から10のアルケニル基又はアルケニルオキシ基を表し、これらの基中に存在する1個又は2個以上の水素原子はフッ素原子に置換されてもよく、mは0、1又は2を表すが、R3は直鎖状であり、炭素数1から10のアルキル基を表すことがより好ましく、炭素数1から5のアルキル基を表すことが特に好ましく、R4は直鎖状であり、炭素数1から5のアルキル基又はアルコキシル基を表すことがより好ましく、炭素数1から5のアルコキシル基を表すことが特に好ましく、mは0又は1を表すことがより好ましい。一般式IIで表される化合物を1種又は2種以上を含有するが、1種から6種含有することがより好ましく、2種から5種含有することが特に好ましい。また、一般式IIで表される化合物の含有量は5から35質量であることが好ましく、10から35質量の範囲であることがより好ましく、15から30質量であることが特に好ましい。更に詳述すると、一般式IIは一般式II-A及び一般式II-Bが特に好ましい。式中、R5、R6、R7及びR8はそれぞれ独立的にR3と同じ意味を表す。本発明の重合性化合物含有液晶組成物は、更に一般式III式中、R9はR3と同じ意味を表し、R10はR4と同じ意味を表す。で表される化合物を1種又は2種以上含有することがより好ましい。一般式IIIで表される化合物を1種又は2種以上を含有するが、1種から6種がより好ましく、2種から5種が特に好ましい。一般式IIIの含有量は5から35質量の範囲であることが好ましいが、10から30質量の範囲であることがより好ましく、15から30質量であることが特に好ましい。更に詳述すると、一般式IIIは一般式III-Aであることが特に好ましい。式中、R11及びR12はそれぞれ独立的にR3と同じ意味を表す。本発明の重合性化合物含有液晶組成物に含まれる液晶化合物において、-O-O-、-O-S-及び-S-S-等のヘテロ原子同士が直接結合する部分構造をとることはない。また、アルケニル基を有する化合物を含まないことが好ましく、全ての液晶化合物の側鎖がアルキル基又はアルコキシル基であることがより好ましい。また、焼き付きや表示ムラ等の表示不良を抑制するため、又は、全く発生させないためには、液晶化合物の構造中にはシクロヘキサン環、ベンゼン環又はフッ素で置換されたベンゼン環であることが好ましく、同じハロゲン原子であっても塩素原子で置換される化合物を含有することは好ましくない。塩素原子で置換された液晶化合物を用いることは表示不良の原因にもなるため、実用的ではない。一般式I、II及びIIIを含む液晶組成物を使用し作成した液晶表示素子は、低粘性であり、高速応答化が可能である。本発明において、ネマチック相等方性液体相転移温度Tniは60から120°Cであることが好ましく、70から100°Cがより好ましく、70から85°Cが特に好ましい。また、25°CにおけるΔεは-2.0から-6.0であることが好ましく、-2.5から-5.0であることがより好ましく、-2.5から-3.5であることが特に好ましい。25°CにおけるΔnは0.08から0.13であることが好ましいが、0.09から0.12であることがより好ましい。更に詳述すると、薄いセルギャップに対応する場合は0.10から0.12であることが好ましく、厚いセルギャップに対応する場合は0.08から0.10であることが好ましい。20°Cにおける粘度は10から30mPasであることが好ましいが、10から25mPasであることがより好ましく、10から20mPasであることが特に好ましい。本発明の重合性化合物含有液晶組成物は、上述の化合物以外に、通常のネマチック液晶、スメクチック液晶、コレステリック液晶、酸化防止剤、紫外線吸収剤、重合性モノマーなどを含有しても良い。例えば、一般式IV-1から一般式IV-12で表される化合物を含有しても良い。本発明の重合性化合物含有液晶組成物は、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。また、保存安定性を向上させるために、安定剤を添加しても良い。使用できる安定剤としては、例えば、ヒドロキノン類、ヒドロキノンモノアルキルエーテル類、第三ブチルカテコール類、ピロガロール類、チオフェノール類、ニトロ化合物類、β-ナフチルアミン類、β-ナフトール類、ニトロソ化合物等が挙げられる。本発明の重合性化合物含有液晶組成物は、液晶表示素子に有用であり、特にアクティブマトリクス駆動用液晶表示素子に有用であり、PSAモード、PSVAモード、VAモード、IPSモード又はECBモード用液晶表示素子に用いることができる。本発明の重合性化合物含有液晶組成物は、これに含まれる重合性化合物が紫外線照射により重合することで液晶配向能が付与され、液晶組成物の複屈折を利用して光の透過光量を制御する液晶表示素子に使用される。液晶表示素子として、AM-LCDアクティブマトリックス液晶表示素子、TNネマチック液晶表示素子、STN-LCD超ねじれネマチック液晶表示素子、OCB-LCD及びIPS-LCDインプレーンスイッチング液晶表示素子に有用であるが、AM-LCDに特に有用であり、透過型あるいは反射型の液晶表示素子に用いることができる。液晶表示素子に使用される液晶セルの2枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシドITOをスパッタリングすることにより得ることができる。カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の3色についてそれぞれ行うことで、カラーフィルター用の画素部を作成することができる。その他、該基板上に、TFT、薄膜ダイオード、金属絶縁体金属比抵抗素子等の能動素子を設けた画素電極を設置してもよい。前記基板を、透明電極層が内側となるように対向させる。その際、スペーサーを介して、基板の間隔を調整してもよい。このときは、得られる調光層の厚さが1~100μmとなるように調整するのが好ましい。1.5から10μmが更に好ましく、偏光板を使用する場合は、コントラストが最大になるように液晶の屈折率異方性Δnとセル厚dとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。2枚の基板間に重合性化合物含有液晶組成物を狭持させる方法は、通常の真空注入法又はODF法などを用いることができる。重合性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性化合物含有液晶組成物を2枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有液晶組成物に交流電界を印加しながら紫外線露光することが好ましい。印加する交流電界は、周波数10Hzから10kHzの交流が好ましく、周波数60Hzから10kHzがより好ましく、電圧は液晶表示素子の所望のプレチルト角に依存して選ばれる。つまり、印加する電圧により液晶表示素子のプレチルト角を制御することができる。MVAモードの液晶表示素子においては、配向安定性及びコントラストの観点からプレチルト角を80度から89.9度に制御することが好ましい。照射時の温度は、本発明の液晶組成物の液晶状態が保持される温度範囲内であることが好ましい。室温に近い温度、即ち、典型的には15~35°Cでの温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、0.1mW/cm2~100W/cm2が好ましく、2mW/cm2~50W/cm2がより好ましい。照射する紫外線のエネルギー量は、適宜調整することができるが、10mJ/cm2から500J/cm2が好ましく、100mJ/cm2から200J/cm2がより好ましい。紫外線を照射する際に、強度を変化させても良い。紫外線を照射する時間は照射する紫外線強度により適宜選択されるが、10秒から3600秒が好ましく、10秒から600秒がより好ましい。以下に実施例を挙げて本発明を更に詳述するが、本発明はこれらの実施例に限定されるものではない。また、以下の実施例及び比較例の組成物におけるは質量を意味する。実施例中、測定した特性は以下の通りである。Tni:ネマチック相-等方性液体相転移温度°CΔn:25°Cにおける屈折率異方性Δε:25°Cにおける誘電率異方性η:20°Cにおける粘度mPas実施例1以下に、調製した重合性化合物含有液晶組成物とその物性値を示す。実施例1に示す重合性化合物含有液晶組成物は、上記液晶組成物を99.85及び一般式I-11で表される重合性化合物を0.15含有するものであり、Tni:75.5°C、Δn:0.107、Δε:-3.0、η:17.5mPasであった。この重合性化合物含有液晶組成物をセルギャップ3.5μmでホメオトロピック配向を誘起するポリイミド配向膜を塗布したITO付きセルに真空注入法で注入し、周波数1kHzで1.8Vの矩形波を印加しながら、320nm以下の紫外線をカットするフィルターを介して高圧水銀灯により、セル表面の照射強度が15mW/cm2となるように調整して600秒間照射し、重合性化合物含有液晶組成物中の重合性化合物を重合させた垂直配向性液晶表示素子を得た。この液晶表示素子PSVAモードは高いコントラストを示し、高速応答が可能であった。また、重合性化合物の液晶化合物に対する配向規制力をプレチルト角の測定により確認した。実施例2以下に、調製した重合性化合物含有液晶組成物とその物性値を示す。実施例2に示す重合性化合物含有液晶組成物は、上記液晶組成物を99.8及び一般式I-11で表される重合性化合物を0.2含有するものであり、Tni:75.5°C、Δn:0.107、Δε:-3.0、η:17.5mPasであった。この重合性化合物含有液晶組成物を使用した液晶表示素子PSVAモードは高いコントラストを示し、高速応答が可能であった。また、重合性化合物の液晶化合物に対する配向規制力をプレチルト角の測定により確認した。実施例3以下に、調製した重合性化合物含有液晶組成物とその物性値を示す。実施例3に示す重合性化合物含有液晶組成物は、上記液晶組成物を99.65及び一般式I-11で表される重合性化合物を0.35含有するものであり、Tni:75.4°C、Δn:0.107、Δε:-3.0、η:17.5mPasであった。この重合性化合物含有液晶組成物を使用した液晶表示素子PSVAモードは高いコントラストを示し、高速応答が可能であった。また、重合性化合物の液晶化合物に対する配向規制力をプレチルト角の測定により確認した。実施例4以下に、調製した重合性化合物含有液晶組成物とその物性値を示す。実施例4に示す重合性化合物含有液晶組成物は、上記液晶組成物を99.6及び一般式I-11で表される重合性化合物を0.4含有するものであり、Tni:75.4°C、Δn:0.107、Δε:-3.0、η:17.5mPasであった。この重合性化合物含有液晶組成物を使用した液晶表示素子PSVAモードは高いコントラストを示し、高速応答が可能であった。また、重合性化合物の液晶化合物に対する配向規制力をプレチルト角の測定により確認した。比較例1以下に、調製した重合性化合物含有液晶組成物とその物性値を示す。比較例1に示す重合性化合物含有液晶組成物は、実施例1の液晶組成物を99.8及び特開2003-307720号に記載の重合性化合物を0.2含有するものである。実施例1から4及び比較例1の液晶組成物を低温保存試験したところ、-40°C及び-25°Cのいずれの温度においても、実施例1から4は2週間又は3週間ネマチック状態を維持したのに対し、比較例1はネマチック状態を1週間しか維持せず、2週目には析出が確認された。このことから、実施例1から4は広い温度範囲でネマチック状態を維持し、比較例1と比較して、2倍又は3倍の長期に渡り低温での安定性が維持される非常に有用な重合性化合物含有液晶組成物であることが確認された。比較例2以下に、調製した重合性化合物含有液晶組成物とその物性値を示す。比較例2に示す重合性化合物含有液晶組成物は、本発明の一般式II-A及びII-Bで表される化合物を含まない液晶組成物を99.8及び特開2003-307720号に記載の重合性化合物を0.2含有するものであり、Tni:76.4°C、Δn:0.107、Δε:-2.9、η:21.2mPasであった。粘度が大幅に上昇しているため、液晶表示素子にした場合、応答速度が顕著に悪化しているであろうことは容易に推測される。この重合性化合物含有液晶組成物を使用した液晶表示素子PSVAモードは高いコントラストを示したが、応答速度が緩慢であり、実用的なものではなかった。また、重合性化合物の液晶化合物に対する配向規制力をプレチルト角の測定により確認した。実施例5以下に、調製した重合性化合物含有液晶組成物とその物性値を示す。実施例5に示す重合性化合物含有液晶組成物は、上記液晶組成物を99.8及び一般式I-11で表される重合性化合物を0.2含有するものであり、Tni:76.4°C、Δn:0.092、Δε:-2.9、η:18.6mPasであった。この重合性化合物含有液晶組成物を使用した液晶表示素子PSVAモードは高いコントラストを示し、高速応答が可能であった。また、重合性化合物の液晶化合物に対する配向規制力をプレチルト角の測定により確認した。実施例6以下に、調製した重合性化合物含有液晶組成物とその物性値を示す。実施例6に示す重合性化合物含有液晶組成物は、上記液晶組成物を99.8及び一般式I-11で表される重合性化合物を0.2含有するものであり、Tni:76.3°C、Δn:0.091、Δε:-2.7、η:18.4mPasであった。この重合性化合物含有液晶組成物を使用した液晶表示素子PSVAモードは高いコントラストを示し、高速応答が可能であった。また、重合性化合物の液晶化合物に対する配向規制力をプレチルト角の測定により確認した。以上のことから、本発明の重合性化合物含有液晶組成物は、広い温度範囲でネマチック状態を維持し、また、その液晶表示素子は高速応答であることが確認された。